(57)【要約】【課題】剛直な直線構造を有し、安定した特性を有する分子ワイヤ及びその製造方法を提供する。【解決手段】π電子系による共役を有する共役分子の側鎖に、共役π電子系ではない立体的に嵩高い置換基としてデンドリマーを導入する。共役分子として、ポルフィリン系化合物を用いることにより、ポルフィリン化合物をデンドリマーが取り囲んだ直径が５ｎｍ程度の直線構造を有する分子ワイヤが得られる。【選択図】　なし【特許請求の範囲】
【請求項１】
π電子系による共役を有する共役分子からなる分子ワイヤであって、
上記共役分子は、デンドリマーを置換基として有することを特徴とする分子ワイヤ。
【請求項２】
上記共役分子は、ポルフィリン系化合物が連なってなることを特徴とする請求項１記載の分子ワイヤ。
【請求項３】
下式（１）
【化１】
2004063421.tif 000009
（Ｍは金属元素、Ｒ１，Ｒ２はそれぞれ炭化水素基、Ｘ１〜Ｘ４はそれぞれデンドリマーを示す）にて表される繰り返し構造を有していることを特徴とする請求項１又は２記載の分子ワイヤ。
【請求項４】
π電子系分子にデンドリマーを導入し、該デンドリマーを導入したπ電子系分子を互いに結合することを特徴とする分子ワイヤの製造方法。
【請求項５】
下式（２）
【化２】
2004063421.tif 000010
（Ｍは金属元素、Ｒ１，Ｒ２はそれぞれ炭化水素基、Ｘ１〜Ｘ４はそれぞれデンドリマー、Ｙ１，Ｙ２はそれぞれ任意の置換基を示す）にて表される構造を有する化合物をカップリング反応により結合することを特徴とする請求項４記載の分子ワイヤの製造方法。
【発明の詳細な説明】
【０００１】
【発明の属する技術分野】
本発明は、分子電子素子を電気的に接続するための配線として用いられる分子ワイヤに関するものである。
【０００２】
【従来の技術】
ナノテクノロジーの分野では、ＬＳＩ（大規模集積回路）に代わる新しいデバイスとして、個々の分子にダイオードやトランジスタ等の機能を持たせた分子デバイスが提案されている。分子デバイスを機能させるためには、個々の分子を機能単位とした分子電子素子を電気的に接続する配線が必要になる。分子は、その大きさがナノメートルサイズであるため、分子デバイスに用いられる配線もナノメートルオーダーである必要がある。
【０００３】
このような配線として、導電性の有機分子を用いた分子ワイヤが提案されている。分子ワイヤを用いた配線技術は、分子デバイスの開発には不可欠なものであり、実用化に向けて、開発が進められている。
【０００４】
具体的には、分子ワイヤの長さ及びその電子状態に着目し、長くかつエネルギーギャップの小さい分子ワイヤがこれまでに設計されている。このような分子ワイヤとして、例えば、図３（ａ）〜図３（ｃ）に示すように、π電子系の共役を有する共役分子ワイヤを挙げることができる。すなわち、図３（ａ）に示すように、ベンゼン環を炭素−炭素三重結合にて連結した共役分子ワイヤや、図３（ｂ）に示すように、ポルフィリン化合物による共役を有する共役分子ワイヤ、図３（ｃ）に示すように、チオフェンが連結した共役分子ワイヤ、文献（Ｒａｉｎｅｒ　Ｅ．　Ｍａｒｔｉｎ　＆　Ｆｒａｎｓｏｉｓ　Ｄｉｅｄｅｒｉｃｈ，Ａｎｇｅｗ．Ｃｈｅｍ．Ｉｎｔ．Ｅｄ．，３８，ｐ．１３５０−１３７７（１９９９））に記載されている共役分子ワイヤ等を挙げることができる。上記の各共役分子ワイヤは、分子内の共役によって電子の輸送を行い、分子電子素子を電気的に接続する配線として用いることができる。
【０００５】
【発明が解決しようとする課題】
しかしながら、上記従来の共役分子ワイヤは、走査プローブ顕微鏡等による観察から、非常に曲がりやすく、直線構造を有することが困難であることがわかってきている。つまり、上記従来の共役分子ワイヤは、容易に曲折可能であり、直線構造を保つことができないという問題を有している。
【０００６】
分子ワイヤに生じる曲折は、分子電子素子間を所望する位置にて結合することを困難にする。また、分子ワイヤが曲がることによって、分子内の共役が途絶えてしまうことがあり、効率のよい電子輸送を行うことができなくなる可能性もある。
【０００７】
本発明は、上記従来の問題点を解決するためになされたものであって、その目的は、直線構造を有する剛直な分子ワイヤであって、安定した特性を有する分子ワイヤ及びその製造方法を提供することにある。
【０００８】
【課題を解決するための手段】
本発明の分子ワイヤは、上記課題を解決するために、π電子系による共役を有する共役分子からなる分子ワイヤであって、上記共役分子は、デンドリマーを置換基として有することを特徴としている。
【０００９】
上記共役分子は、２個以上の多重結合が互いに一つの単結合を挟んで連なった鎖状の分子であり、この連なりによる相互作用（共役）によって電子輸送を行うことが可能になっている。
【００１０】
上記の構成によれば、上記共役分子には、非共役系の嵩高い置換基としてデンドリマーが導入されている。デンドリマーは、星状構造を有する多分岐高分子であるので、非常に嵩高く、立体障害も大きい。これにより、分子ワイヤが曲がり難くなり、直線構造の剛直な分子ワイヤを提供することができる。それゆえ、分子電子素子や電極等を上記分子ワイヤにて結合する場合、目的の位置へ配線することが容易になる。
【００１１】
さらに、嵩高いデンドリマーによって共役分子が覆われているので、共役分子と外部との電子的な干渉が生じにくい。これにより、効率のよい電子輸送が可能であり、安定した特性を有する分子ワイヤを提供することができる。
【００１２】
また、上記共役分子の周囲がデンドリマーによって取り囲まれることにより、分子ワイヤの直径を大きくすることができるため、分子ワイヤの直径が走査プローブ顕微鏡によって観察することができる。それゆえ、分子電子素子の電極間等に張り巡らされた分子ワイヤを走査プローブ顕微鏡によって観察することができ、所望した位置に配線が形成されていることを確認することができる。その結果、分子電子素子の定量的実験を好適に行うことや、再現性のある分子電子素子を得ることができると考えられる。
【００１３】
さらに、共役分子の周囲を嵩高い置換基が取り囲んでいるので、共役分子のπ電子系部分が周囲の分子や電極等から遮断され、不必要な電子的な干渉を受けにくくなる。従って、外部への電子の漏れや、共役分子の酸化を防ぐことができ、安定した特性を有する分子ワイヤを得ることができる。
【００１４】
また、本発明の分子ワイヤは、上記の分子ワイヤにおいて、上記共役分子は、ポルフィリン系化合物が連なってなることを特徴としている。
【００１５】
具体的には、上記共役分子は、下式（１）
【００１６】
【化３】
2004063421.tif 000002
【００１７】
（Ｍは金属元素、Ｒ１，Ｒ２はそれぞれ炭化水素基、Ｘ１〜Ｘ４はそれぞれデンドリマーを示す）にて表される繰り返し構造を有していることが好ましい。
【００１８】
また、本発明の分子ワイヤの製造方法は、π電子系分子にデンドリマーを導入し、該デンドリマーを導入したπ電子系分子を互いに結合することを特徴としている。
【００１９】
上記π電子系分子とは、該π電子系分子が互いに結合することによって共役分子となる分子である。
【００２０】
具体的には、下式（２）
【００２１】
【化４】
2004063421.tif 000003
【００２２】
（Ｍは金属元素、Ｒ１，Ｒ２はそれぞれ炭化水素基、Ｘ１〜Ｘ４はそれぞれデンドリマー、Ｙ１，Ｙ２はそれぞれ任意の置換基を示す）にて表される構造を有する化合物をカップリング反応により結合することが好ましい。
【００２３】
上記Ｙ１，Ｙ２にて表される置換基は、カップリング反応によって取り外される置換基であれば特に限定されるものではない。
【００２４】
上記の方法によれば、直線構造を有する剛直な分子ワイヤであって、再現性の高い特性を有する分子ワイヤを得ることができる。
【００２５】
【発明の実施の形態】
本発明の実施の一形態について図１ないし図３に基づいて説明すれば、以下の通りである。
【００２６】
本発明の分子ワイヤは、π電子系による共役を有する有機系の共役分子からなり、該共役分子は、共役π電子系ではない嵩高い置換基として、デンドリマーを有している。
【００２７】
π電子系の共役を有する共役分子としては、π電子系の共役を利用して電子の輸送等を行う従来の分子ワイヤであれば特に限定されない。具体的には、芳香族環式化合物や芳香族複素環式化合物，これら環式化合物等が縮合した多環式化合物等の不飽和環式化合物；炭素−炭素二重結合又は三重結合を有する共役系の不飽和鎖式化合物；これらの各化合物が互いに結合した複合化合物、等を挙げることができる。
【００２８】
上記不飽和環式化合物としては、ベンゼン，ナフタレン，アントラセン，これらの各化合物の誘導体等の芳香族環式化合物；チオフェン，ピロール，これらの各化合物の誘導体等の芳香族複素環式化合物；ポルフィリン系化合物，フラーレン，これらの各化合物の誘導体等の多環式化合物を挙げることができる。さらに、不飽和鎖式化合物としては、アセチレンやアセチレン誘導体等が重合してなるポリアセチレン系化合物，エチレンやエチレン誘導体等を挙げることができる。また、複合化合物としては、上記不飽和環式化合物や上記多環式化合物と、上記不飽和鎖式化合物とが結合した化合物等を挙げることができる。
【００２９】
なお、上記誘導体とは、上記の各化合物に水素以外の炭化水素基，エーテル基，水酸基，アリール基，複素環基等の置換基が結合している化合物を示す。
【００３０】
上記のπ電子系の共役を有する共役分子として、さらに具体的には、例えば、従来より分子ワイヤとして用いられている、図３（ａ）に示すベンゼン−アセチレン系化合物、図３（ｂ）に示すポルフィリン系化合物、図３（ｃ）に示すチオフェン系化合物、ポルフィリン系化合物とアセチレン又はアセチレン誘導体とが交互に結合したポルフィリン−アセチレン系化合物、文献（Ｒａｉｎｅｒ　Ｅ．　Ｍａｒｔｉｎ　＆Ｆｒａｎｓｏｉｓ　Ｄｉｅｄｅｒｉｃｈ，Ａｎｇｅｗ．Ｃｈｅｍ．Ｉｎｔ．Ｅｄ．，３８，ｐ．１３５０−１３７７（１９９９））に記載の化合物等を挙げることができる。これらの化合物も、本発明の分子ワイヤを構成するπ電子系の共役を有する共役分子として用いることができる。
【００３１】
なお、上記ポルフィリン−アセチレン系化合物のポリフィリン系化合物としては、具体的には、β位やメタ位に置換基を有しているポルフィリン化合物；これらのポルフィリン化合物にて、金属元素を中心原子とするポルフィリン錯体等を挙げることができる。上記中心原子となる金属元素は、亜鉛，ニッケル，鉄，マグネシウム，銅等、特に限定されないが、ベリリウム及び希土類元素以外の金属元素であることが好ましい。
【００３２】
また、アセチレン又はアセチレン誘導体としては、アセチレン，ジアセチレン，アルキル置換基を有するアセチレン等を挙げることができる。
【００３３】
上記共役分子に、デンドリマーを置換基として導入しているが、デンドリマーに限定されず、共役π電子系ではない嵩高い置換基であれば、同様に用いることができる。共役π電子系ではない嵩高い置換基としては、例えば、枝分かれしたアルキル基等を挙げることができる。
【００３４】
上記した共役分子の側鎖に、上記の嵩高い置換基を導入することによって、本発明の分子ワイヤを得ることができる。例えば、ポルフィリン−アセチレン系化合物を共役分子として用いた場合、前記式（１）に示す繰り返し構造を有する分子ワイヤが得られる。
【００３５】
式（１）中のＲ１，Ｒ２としては、例えば、ベンゼン，ナフタレン，アントラセンが好ましく、特にベンゼンが好ましい。なお、Ｒ１，Ｒ２は互いに異なる置換基であってもよく、また、Ｘ１〜Ｘ４は、それぞれ異なるデンドリマーであってもよい。但し、直線構造の分子ワイヤを得るためには、置換基及びデンドリマーは、それぞれ同一又は同程度の大きさを有することが好ましい。
【００３６】
これにより、図１に示すように、前記の式（１）にて表される繰り返し構造を有する分子ワイヤ１は、アセチレン基間にて結合が生じて直線状に連なった共役分子の周囲を、デンドリマー２によって覆われた構造を有している。そのため、上記分子ワイヤ１は、その直径が約５ｎｍ程度になり、太くてかつ剛直なものとなる。また、デンドリマー２が立体障害となり、曲がりにくくなるので、直線構造の分子ワイヤ１が得られ、所望する配線を形成しやすく、かつ効率のよい電子輸送が可能になる。
【００３７】
さらに、例えば、ナノリソグラフィによって形成したナノギャップ電極に、上記分子ワイヤ１を配置した場合にも、分子ワイヤ１の直径が、ナノギャップ電極の２ｎｍ程度の凹凸よりも大きくなるので、分子ワイヤ１の存在状態や配線状態を走査プローブ顕微鏡にて観測することができる。
【００３８】
従って、本発明の分子ワイヤは、分子電子素子における部品として用いることができ、分子電子素子間、又は、外部電極と分子電子素子との間の電子輸送や静電的な結合を行う配線として利用することができる。
【００３９】
また、図２に示すように、ドレイン電極−ソース電極間に共役分子３の周囲をデンドリマー２によって覆った分子ワイヤ１を配置し、その下方にゲート電極を配置すれば電界効果トランジスタとして用いることもできる。この電界効果トランジスタでは、ゲート電極に印加するゲート電圧を変化させることによって分子ワイヤの軌道レベルをシフトさせることができると考えられる。さらに、分子ワイヤのソース電極との結合条件を変化することにより、高速化及び省エネルギー化を図ることができると考えられる。
【００４０】
次に、本発明の分子ワイヤの製造方法について説明する。
【００４１】
本発明の分子ワイヤは、π電子系分子に、デンドリマー等の嵩高い置換基を導入し、その後、上記置換基を導入したπ電子系分子を結合させる。すなわち、例えば、共役分子としてのポルフィリン−アセチレン系化合物にデンドリマーを導入してなる前記式（２）にて表される化合物を作製し、式（２）にて表される化合物を酸化カップリング反応により結合すればよい。
【００４２】
なお、式（２）中のＹ１，Ｙ２は、酸化カップリング反応にて、取り外され得る置換基であれば特に限定されないが、例えば、ＴＭＳ（Ｓｉ（ＣＨ３）３），Ｓｉ（ＣＨ３）２Ｃ（ＣＨ３）３等であることが好ましい。
【００４３】
【実施例】
〔実施例〕
本発明の一実施例として、前記したポルフィリン−アセチレン系化合物を共役分子として用いた分子ワイヤについて説明すれば、以下のとおりである。
【００４４】
窒素雰囲気下にて、１００ｍＬの３つ口フラスコにクロロホルム１００ｍＬを入れ、さらにポルフィリン（化合物▲１▼）１００ｍｇ（０．１７ｍｍｏｌ）を溶かした。次いで、Ｎ−ブロモスクシンイミド（ＮＢＳ）６１ｍｇ（０．３５ｍｍｏｌ）を添加し、反応の進行を高速液体クロマトグラフィ（ＴＬＣ）にて確認し、反応終了後、溶媒を減圧下にて留去した。その後、カラムクロマトグラフィにて、得られた生成物を分取し、再結晶を行って、収量９３ｍｇ（収率７３％）にて化合物▲２▼（Ｃ３６Ｈ２８Ｂｒ２Ｎ４Ｏ４）を得た（式（３））。
【００４５】
【化５】
2004063421.tif 000004
【００４６】
得られた化合物▲２▼の質量分析（ＭＡＬＤＩ−ＴＯＦ−ＭＳ）の結果、分子量は７３９．５０と見積もられた（化学式からの計算では、７３８．０５となる）。
【００４７】
また、溶媒をＣＤＣｌ３として、化合物▲２▼の１Ｈ−ＮＭＲ測定（４００ＭＨｚ）を行ったところ、化学シフトδ（ｐｐｍ）＝９．６０（４Ｈ，ｂｒｓ，Ｈｂ），８．９４（４Ｈ，ｂｒｓ，Ｈａ），７．３４（４Ｈ，ｍ，ベンゼン環），６．９２（２Ｈ，ｍ，ベンゼン環），３．９８（１２Ｈ，ｓ，ＯＭｅ）にピークが見られるスペクトルが得られた。
【００４８】
なお、上記括弧内は、順に、各ピークに帰属されるＨ数，スペクトルのピークの形状，化合物中のＨの位置を表す。また、ｂｒｓはスペクトルがブロードであることを示し、ｍはスペクトルが多重線であることを示し、ｓはスペクトルが一重線であることを示す。Ｈａ及びＨｂは、式（３）中の化合物▲２▼のａ，ｂにて示す位置の炭素に結合するＨを示す。
【００４９】
さらに、溶媒をＣＨＣｌ３として、化合物▲２▼の紫外可視吸収スペクトル測定を行った結果、吸収ピーク波長λｍａｘ（ｎｍ）＝６５７，６００，５５５，５２０，４２３であった。
【００５０】
次に、窒素雰囲気下にて、上記化合物▲２▼１００ｍｇ（０．１３ｍｍｏｌ）を１００ｍＬの３つ口フラスコに入れ、さらに、酢酸亜鉛２水和物２９６ｍｇ（１．３５ｍｍｏｌ）及びクロロホルム１００ｍＬを加えて、反応の進行をＴＬＣにて確認しながら２４時間撹拌した。反応終了後、生成物を、水，重曹水，食塩水にて洗浄し、無水硫酸ナトリウムで乾燥した後、再結晶を行って、収量１００ｍｇ（収率９３％）にて化合物▲３▼（Ｃ３６Ｈ２８Ｂｒ２Ｎ４ＺｎＯ４）を得た（式（４））。
【００５１】
【化６】
2004063421.tif 000005
【００５２】
得られた化合物▲３▼の質量分析（ＭＡＬＤＩ−ＴＯＦ−ＭＳ）の結果、分子量は８００と見積もられた（化学式からの計算では、８００となる）。また、溶媒をＣＨＣｌ３として、化合物▲３▼の紫外可視吸収スペクトル測定を行った結果、λｍａｘ（ｎｍ）＝６０８，５６５，４３１であった。
【００５３】
続いて、窒素雰囲気下にて、上記にて得られた化合物▲３▼８９ｍｇ（０．１１ｍｍｏｌ）を１００ｍＬの３つ口フラスコに入れ、乾燥塩化メチレン３０ｍＬを添加して、液体窒素−アセトンバスにて−７８℃まで冷却した。その後、三臭化ホウ素０．４ｍＬを静かに加えて、１２時間撹拌した後、重曹水及び水にてよく洗浄し、メタノールにて抽出を行って、収量８１ｍｇ（収率９６％）にて化合物▲４▼を得た（式（５））。
【００５４】
【化７】
2004063421.tif 000006
【００５５】
得られた化合物▲４▼の紫外可視吸収スペクトル測定を行った結果、λｍａｘ（ｎｍ）＝６０５，５６４，４２３であった。
【００５６】
次いで、窒素雰囲気下にて、上記にて得られた化合物▲４▼８１ｍｇ（０．１１ｍｍｏｌ）、文献（Ｃｒａｉｇ　Ｊ．Ｈａｗｋｅｒ　＆　Ｊ．Ｍ．Ｊ．　Ｆｒｅｃｈｅｔ，Ｊ．Ａｍ．Ｃｈｅｍ．Ｓｏｃ．，１１２，ｐ．７６３８−７６４７（１９９０））に従って合成したデンドリマーの臭化物（下記、Ｇ４−Ｂｒ）１０１０ｍｇ（０．４７ｍｍｏｌ）、炭酸カリウム４６ｍｇ（０．４６ｍｍｏｌ）、１８−クラウン−６−エーテル５０ｍｇ、ＴＨＦ８０ｍＬを１００ｍＬの３つ口フラスコに入れ、１０日間還流した。その後、クロロホルムを加え、有機層を水及び食塩水にて洗浄し、無水硫酸ナトリウムで乾燥して溶媒を留去した。さらに、ゲル濾過型分取液体クロマトグラフィにて分取して精製し、粗収率３５％にて化合物▲５▼（Ｃ５１６Ｈ５１６Ｂｒ２Ｎ４ＺｎＯ１２４）を得た（式（６））。
【００５７】
【化８】
2004063421.tif 000007
【００５８】
得られた化合物▲５▼の質量分析（ＭＡＬＤＩ−ＴＯＦ−ＭＳ）の結果、分子量は９００１と見積もられた（化学式からの計算では、８９６３となる）。
【００５９】
また、溶媒をＣＤＣｌ３として、化合物▲２▼の１Ｈ−ＮＭＲ測定（４００ＭＨｚ）を行ったところ、化学シフトδ（ｐｐｍ）＝９．３５（４Ｈ，ｂｒｓ，Ｈｂ），８．６８（４Ｈ，ｂｒｓ，Ｈａ），６．２０−６．６３（１８６Ｈ，ｍ，ベンゼン環），４．７０（１２４Ｈ，ｍ，ＣＨ２Ｏ），３．５６（１９６Ｈ，ｓ，ＯＭｅ）にピークが見られるスペクトルが得られた。なお、括弧内の記載は、上記したとおりであり、Ｈａ及びＨｂは、式（６）中の化合物▲５▼のａ，ｂにて示す位置の炭素に結合するＨを示す。
【００６０】
さらに、溶媒をＣＨＣｌ３として、化合物▲５▼の紫外可視吸収スペクトル測定を行った結果、最大吸収波長λｍａｘ（ｎｍ）＝６０８，５６５，４３１であった。
【００６１】
次に、窒素雰囲気下にて、上記にて得られた化合物▲５▼１５０ｍｇ（１７ｍｍｏｌ）、パラジウム触媒１０ｍｇ、ヨウ化銅１０ｍｇを１００ｍＬの３つ口フラスコに入れて、乾燥ＴＨＦ８０ｍＬに溶解し、さらにトリエチルアミン０．１ｍＬ、トリメチルシリル（ＴＭＳ；Ｓｉ（ＣＨ３）３）アセチレン０．１ｍＬを添加して、２０時間還流した。その後、得られた生成物を水にて洗浄し、無水硫酸ナトリウムで乾燥させ、カラムクロマトグラフィにて分取して精製し、収量８２ｍｇ（収率５５％）にて化合物▲６▼（Ｃ５２６Ｈ５３４Ｓｉ２Ｎ４ＺｎＯ１２４）を得た（化（７））。
【００６２】
【化９】
2004063421.tif 000008
【００６３】
得られた化合物▲６▼の質量分析（ＭＡＬＤＩ−ＴＯＦ−ＭＳ）の結果、分子量は９００２と見積もられた（化学式からの計算では、８９９９となる）。
【００６４】
また、溶媒をＣＤＣｌ３として、化合物▲２▼の１Ｈ−ＮＭＲ測定（４００ＭＨｚ）を行ったところ、化学シフトδ（ｐｐｍ）＝９．５８（４Ｈ，ｂｒｓ，Ｈｂ），８．９１（４Ｈ，ｂｒｓ，Ｈａ），６．８０−６．２５（１８６Ｈ，ｍ，ベンゼン環），４．８１（１２４Ｈ，ｍ，ＣＨ２Ｏ），３．６４（１９２Ｈ，ｓ，ＯＭｅ），０．５２（１８Ｈ，ｓ，ＴＭＳ）にピークが見られるスペクトルが得られた。なお、括弧内の記載は、上記したとおりである。
【００６５】
さらに、溶媒をＣＨＣｌ３として、化合物▲５▼の紫外可視吸収スペクトル測定を行った結果、最大吸収波長λｍａｘ（ｎｍ）＝６２１，５７１，４３７であった。
【００６６】
上記の手順にて得られた化合物▲５▼のＴＭＳ基をテトラブチルアンモニウムフルオリドによってはずし、酢酸銅及びピリジンの存在下にて、酸化カップリング反応を行うことにより、化合物▲５▼が三重結合によって連なった分子ワイヤが得られた。
【００６７】
【発明の効果】
本発明の分子ワイヤは、以上のように、π電子系による共役を有する共役分子に対して、共役π電子系ではないデンドリマー等の嵩高い置換基を導入してなるものである。
【００６８】
それゆえ、共役分子がデンドリマーによって覆われた分子ワイヤを得ることができるので、分子ワイヤの直径を大きくすることができるという効果を奏する。また、分子ワイヤが折り曲がりにくくなり、直線構造の剛直な分子ワイヤを提供することができるという効果を奏する。
【００６９】
その結果、分子電子素子や電極等を上記分子ワイヤにて結合する場合、目的の位置へ配線することが容易になり、分子電子素子や電極等に張り巡らされた分子ワイヤを走査プローブ顕微鏡によって、所望した位置に配線が形成されていることを確認することができるという効果を奏する。さらに、共役分子のπ電子系部分が、デンドリマーの存在によって周囲の分子や電極等から遮断され、不必要な電子的な干渉を受けにくくなり、外部への電子の漏れや、共役分子の酸化を防ぐことができるという効果を奏する。
【図面の簡単な説明】
【図１】本発明における分子ワイヤを示す図である。
【図２】本発明の分子ワイヤを用いた電界効果トランジスタの断面図である。
【図３】（ａ）〜（ｃ）は、従来の分子ワイヤの構造式である。
【符号の説明】
１　　分子ワイヤ
２　　デンドリマー
３　　共役分子
【図１】
2004063421.tif 000011
【図２】
2004063421.tif 000012
【図３】
2004063421.tif 000013